СПОСОБ РАЗДЕЛЕНИЯ АКРИЛОВОЙ КИСЛОТЫ, СОДЕРЖАЩЕЙСЯ В КАЧЕСТВЕ ОСНОВНОГО КОМПОНЕНТА, И ГЛИОКСАЛЯ, СОДЕРЖАЩЕГОСЯ В КАЧЕСТВЕ ПОБОЧНОГО ПРОДУКТА В ГАЗООБРАЗНОЙ СМЕСИ ПРОДУКТОВ ЧАСТИЧНОГО ГЕТЕРОГЕННО КАТАЛИЗИРУЕМОГО ПАРОФАЗНОГО ОКИСЛЕНИЯ СОЕДИНЕНИЯ-ПРЕДШЕСТВЕННИКА АКРИЛОВОЙ КИСЛОТЫ, СОДЕРЖАЩЕГО 3 АТОМА УГЛЕРОДА

1. Способ разделения акриловой кислоты, содержащейся в качестве основного продукта, и глиоксаля, содержащегося в качестве побочного продукта, в смеси продуктов частичного гетерогенно катализируемого парофазного окисления соединения-предшественника акриловой кислоты, содержащего 3 атома углерода, при котором получают жидкую фазу Р, которая по меньшей мере на 70% от своей массы состоит из акриловой кислоты, а также, в пересчете на молярное количество содержащейся в ней акриловой кислоты, содержит по меньшей мере 200 мол. м.д. глиоксаля, отличающийся тем, что отделение глиоксаля от акриловой кислоты из жидкой фазы Р осуществляется путем кристаллизации, причем акриловая кислота накапливается в образующемся продукте кристаллизации, а глиоксаль в маточном растворе, остающемся при кристаллизации.
2. Способ по п.1, отличающийся тем, что жидкая фаза Р, в пересчете на содержащееся в ней молярное количество акриловой кислоты, содержит по меньшей мере 300 мол. м.д. глиоксаля.
3. Способ по п.1, отличающийся тем, что жидкая фаза Р по меньшей мере на 75% от своей массы состоит из акриловой кислоты.
4. Способ по п.1, отличающийся тем, что соединение-предшественник, содержащее 3 атома углерода, представляет собой пропилен.
5. Способ по п.1, отличающийся тем, что соединение-предшественник, содержащее 3 атома углерода, представляет собой акролеин.
6. Способ по п.1, отличающийся тем, что соединение-предшественник, содержащее 3 атома углерода, представляет собой пропан.
7. Способ по п.1, отличающийся тем, что соединение-предшественник, содержащее 3 атома углерода, представляет собой глицерин.
8. Способ по п.1, отличающийся тем, что для частичного гетерогенно катализируемого парофазного окисления соединения-предшественника с 3 атомами углерода используется исходная газообразная реакционная смесь, которая, в пересчете на содержащееся в ней молярное количество соединения-предшественника с 3 атомами углерода, содержит ≥200 мол. м.д. соединений с 2 атомами углерода.
9. Способ по п.1, отличающийся тем, что для частичного гетерогенно катализируемого парофазного окисления соединения-предшественника с 3 атомами углерода используется исходная газообразная реакционная смесь, которая, в пересчете на содержащееся в ней молярное количество соединения-предшественника с 3 атомами углерода, содержит ≥300 мол. м.д. соединений с 2 атомами углерода.
10. Способ по п.8, отличающийся тем, что эта исходная газообразная реакционная смесь содержит от 4 до 20 об.% соединения-предшественника с 3 атомами углерода.
11. Способ по п.8, отличающийся тем, что эта исходная газообразная реакционная смесь содержит ≥1 мас.% водяного пара.
12. Способ по п.8, отличающийся тем, что эта исходная газообразная реакционная смесь содержит ≥2 мас.% водяного пара.
13. Способ по п.1, отличающийся тем, что жидкая фаза Р была получена из газообразной смеси продуктов частичного гетерогенно катализируемого парофазного окисления путем использования по меньшей мере одного некристаллизационного термического способа разделения.
14. Способ по п.13, отличающийся тем, что по меньшей мере один некристаллизационный термический способ разделения включает по меньшей мере один способ разделения из группы, включающей абсорбцию, частичную конденсацию, фракционную конденсацию, ректификацию, отгонку и десорбцию.
15. Способ по п.13, отличающийся тем, что обогащенный по содержанию глиоксаля маточный раствор, остающийся при кристаллизации, возвращается по меньшей мере в один из некристаллизационных термических способов разделения.
16. Способ по п.15, отличающийся тем, что обогащенный по содержанию глиоксаля маточный раствор, остающийся при кристаллизации, возвращается в процесс фракционной конденсации газообразной смеси продуктов гетерогенно катализируемого парофазного окисления.
17. Способ по п.1, отличающийся тем, что кристаллизационное разделение производится с помощью суспензионной кристаллизации.
18. Способ по п.17, отличающийся тем, что образующийся при этой суспензионной кристаллизации суспензионный кристаллизат и оставшийся маточный раствор отделяются друг от друга в промывной колонне.
19. Способ по п.18, отличающийся тем, что в промывной колонне этот суспензионный кристаллизат промывают расплавом кристаллов акриловой кислоты, отделенных в промывной колонне ранее.
20. Способ по п.1, отличающийся тем, что он включает следующие стадии процесса:
a) кристаллизацию акриловой кислоты из жидкой фазы Р;
b) отделение кристаллов акриловой кислоты от остающегося при кристаллизации маточного раствора;
c) по меньшей мере частичное расплавление отделенных на стадии b) кристаллов акриловой кислоты;
d) по меньшей мере частичный возврат расплавленных кристаллов акриловой кислоты из стадии с) на стадию b) и/или на стадию а).
21. Способ по п.1, отличающийся тем, что жидкая фаза Р, в пересчете на содержащуюся в ней акриловую кислоту, содержит от 0,2 до 30 мас.% воды.
22. Способ по п.1, отличающийся тем, что для получения жидкой фазы Р акриловую кислоту и глиоксаль, содержащиеся в газообразной смеси продуктов, переводят в водную жидкую фазу, а из этой водной жидкой фазы с помощью азеотропной ректификации удаляют по меньшей мере частичное количество воды, причем остается жидкая фаза Р.
23. Способ по п.1, отличающийся тем, что эта жидкая фаза Р содержит глиоксаль по меньшей мере на 50 мол.% в виде мономерного глиоксаль моногидрата и/или мономерного глиоксаль дигидрата.
24. Способ по п.1, отличающийся тем, что газообразная смесь продуктов, в пересчете на содержащееся в ней молярное количество акриловой кислоты, содержит по меньшей мере 200 мол. м.д. глиоксаля.
25. Способ по п.1, отличающийся тем, что в рамках получения жидкой фазы Р содержащаяся в газообразной смеси продуктов акриловая кислота переводится в конденсированную фазу, а остающийся при этом газообразным остаточный газ по меньшей мере частично возвращается на стадию частичного гетерогенно катализируемого парофазного окисления соединения-предшественника с 3 атомами углерода.
26. Способ по одному из пп.1-25, отличающийся тем, что он включает способ, при котором кристаллизат акриловой кислоты расплавляют и вводят в радикальную полимеризацию для получения по меньшей мере одного полимера.